"白セメントと遮熱顔料とが含有され、明度L値が30~60であって日射反射率が40以上であることを特徴とする遮熱性ブロック。前記遮熱顔料は、明度L値が50以下で、日射反射率が40以上であることを特徴とする請求項1に記載の遮熱性ブロック。白セメントと遮熱顔料とが含有されたセメント組成物であって、当該セメント組成物が固化された状態において、明度L値が30~60であって日射反射率が40以上であることを特徴とする遮熱性セメント組成物。しかしながら、前記の塗料は、当該公報に記載されているように、主に一般建造物の屋根、屋上または船舶の甲板などに用いられるものであって、白セメント、酸化チタン等、外観が白っぽいものが多数配合されており、これを舗装ブロックの塗料として用いると、外観が白っぽくなるため通行者が眩しいと感じることとなり、また白色の区画線と区別がつきにくくなる等の問題が生じ、当該塗料は、一般建造物の屋根、屋上または船舶の甲板などには適するものの、舗装ブロックには適さないものであると思われる。すなわち、舗装ブロックにおいては、外観を白っぽくすることなく、遮熱性能を具備させる必要がある。そこで本発明は上記の如き問題点に鑑みてなされたものであり、外観を白っぽくすることなく、すなわち明度後述の明度測定試験によって測定されたL値を、以下単にL値という。を高めることなく、高い遮熱性能を具備させた,特に舗装ブロックに好適に用いることのできる遮熱性ブロック及び遮熱性セメント組成物を提供せんとするものである。上記課題を解決するために、本発明者は鋭意研究した結果、ブロックにおける日射反射率、特に近赤外域波長:780~2500nmでの反射率を高めることにより遮熱性能を具備させることができること、そしてブロックの日射反射率を高めるには遮熱顔料を用いることが考えられること、加えてブロックの明度L値を高めることなく、日射反射率を高めるには灰色や黒っぽい暗色の遮熱顔料を用いることが考えられること、しかしながら、この遮熱顔料をセメント組成物である通常のポルトランドセメントに混ぜると、遮熱顔料の有する日射反射率がブロックに発現されず、ブロックの日射反射率はさほど高くならないこと、これに対して、遮熱顔料を白色のポルトランドセメント以下、白セメントという。に混ぜると、遮熱顔料の日射反射率がブロックに発現されて、高い日射反射率のブロックが得られ、これによって高い遮熱性能を具備させることができること、また明度L値を30~60とすれば、眩しさや白色の区画線との区別に問題が生じないこと、さらに日射反射率を40以上にすれば、効果的な遮熱性能が具備されること等を知得し、本発明を完成するに至った。すなわちこの発明に遮熱性ブロックは、白セメントと遮熱顔料とが含有され、明度L値が30~60であって日射反射率が40以上であることを特徴とするものである。本発明に係る遮熱性ブロックにおいて、前記遮熱顔料は、明度L値が50以下で、日射反射率が40以上であるように構成してもよい。また本発明に係る遮熱性セメント組成物は、白セメントと遮熱顔料とが含有されたセメント組成物であって、当該セメント組成物が固化された状態において、明度L値が30~60であって日射反射率が40以上であることを特徴とするものである。本発明に係る遮熱性ブロックによれば、白セメントと遮熱顔料とが含有され、遮熱顔料の日射反射率が、ブロックにおいても効果的に発現されており、そして明度L値が30~60であって日射反射率が40以上であるので、この遮熱性ブロックを歩道等に敷設した場合、比較的明度が低いので、通行者は眩しく感じることがなく、また白色の区画線と区別がつきやすく、加えて顕著な温度抑制効果を期待することができる。本発明において、遮熱顔料と白セメントとを含有させることで、何故、遮熱顔料の日射反射率が、ブロックにおいても効果的に発現されるのか、その理由は定かではないが、白セメントが極めて白っぽいが故に、遮熱顔料の日射反射率が損なわれることなく、ブロックに発現されると考えられ、また白セメントは、普通ポルトランドセメントに含まれる酸化第二鉄等の鉄分を除去することにより、通常のポルトランドセメントより白色の程度を高めたセメントであることから、この鉄分が日射反射率に影響し、鉄分の多く存在する普通ポルトランドセメントにおいては、遮熱顔料の日射反射率が損なわれ、鉄分を除去した白セメントにおいては日射反射率が損なわれないことも考えられ、いずれにしても、ブロック自体の明度L値を下げても、遮熱顔料の高い日射反射率が、白セメントによって損なわれることなく、ブロックに発現されるのである。本発明に係る遮熱性ブロックにおいて、前記遮熱顔料として、明度L値が50以下で、日射反射率が40以上のものを用いれば、ブロック自体の明度L値を30~60とし、且つ日射反射率を40以上とするのが、極めて容易である。本発明に係る遮熱性セメント組成物によれば、これを成型、固化することにより、優れた遮熱性能を具備した遮熱性ブロックが得られ、またこれを舗装現場で直接塗布したり、建物等の外壁や屋上等に直接塗布することにより、当該工作物等に遮熱性能を具備させることができる。次に、本発明を実施するための最良の形態について図面を参照し、具体的に説明する。本発明に係る遮熱性ブロックは、主に白セメントと遮熱顔料とを含むものであり、かかる白セメントと遮熱顔料とを含むセメント組成物を成型、固化して得られるものである。次に、白セメントは、前記骨材同士を接着させるものであって、一般にはJISR5210に定める普通ポルトランドセメントにおいて、原料に含まれる酸化第二鉄を除去することにより、通常のポルトランドセメントより白色の程度を高めたセメントであり、通常、鉄分酸化鉄の含有量は0.2程度である。白セメントの市販品としては、太平洋セメント株式会社製ホワイトセメントを挙げることができる。なおホワイトセメントの白色の程度は、ハンター方式による白色度JISP8123に準拠が90程度である。遮熱顔料は、一般には、鉄クロム系材料、黒色酸化鉄材料、希土類酸化マンガンを含む材料等であって明度が50以下である比較的明度が低い材料が用いられる。また遮熱顔料の明度が50以下であり、かつ日射反射率が40以上とすれば、これを白セメントに混ぜることにより、ブロック自体の明度L値を30~60とし、且つ日射反射率を40以上とするのが、極めて容易となる。一般に、日射反射率を高めるには明度L値を高め、すなわち白っぽくすればよいが、これらの遮熱顔料は、比較的明度L値は低く、すなわち灰色又は黒っぽい暗色でありながら、高い日射反射率を示すものである。遮熱顔料の市販品としては、大日精化工業株式会社製ダイピロキサイドカラーブラック9581、9590、9596、戸田工業株式会社製遮熱黒色顔料HR-GB、東罐マテリアルテクノロジー株式会社製遮熱顔料42-707A、42-703A、アサヒ化成工業株式会社製遮熱顔料6350、6301等を挙げることができる。白セメントと遮熱顔料との配合割合は特に限定されるものではないが、遮熱顔料は遮熱性能を付与するのみでなく、本発明に係る遮熱性ブロックの明度を調整するための顔料でもあるため、遮熱顔料が少なすぎると白セメントに隠蔽されて明度が高くなりすぎるおそれがある。一方、遮熱顔料の配合割合が多すぎると白セメントが持っている骨材を接着させる性能を阻害するおそれがある。したがって白セメント100重量部に対して、遮熱顔料の配合割合は、0.1~10重量部が好ましい。前記白セメント、遮熱顔料以外に、形成されるブロック自体の明度L値を30~60とし、且つ日射反射率を40以上とするのに支障の無い範囲で、他の材料を本発明に係る遮熱性ブロックに配合して用いてもよい。例えば骨材を挙げられる。骨材としては、珪砂、石灰石、砂利石、砕石、花崗岩、大理石等の自然石、酸化アルミニウム、陶磁器片、寒水石、ガラス破砕物、砕石、セラミック等が使用され、更にその粒径が0.5~3mm程度のものを主に含むものが好適に使用される。また遮熱性能を著しく低下させない範囲で、一般に用いられる普通ポルトランドセメントを白セメントに加えても良い。更に他の配合材料としては、高炉スラグJISA5011-1が挙げられる。高炉スラグは、普通ポルトランドセメントと共通する成分を多く含むものの、鉄分の含有量が少なく、白セメントに混練性しても日射反射率の低下が少ない。本発明に係る遮熱性ブロックは、白セメント及び遮熱顔料に必要に応じて他の材料を加え、更に水を加えて混練した後、型枠に入れて成型し、更に適時期間養生することによって完成する。なお混練させやすくするために混和剤等を添加してもよい。また本発明に係る遮熱性ブロックの他の実施形態としては、ブロック成型時にまず下地用のブロックを成型し、その上に遮熱性ブロックを一体に成型した二層構造や三層以上の構造のものがあげられる。遮熱性ブロックの形状は、舗装ブロックに用いる場合は、一般には板状であり、幅寸法及び奥行き寸法がいずれも200~500mmであり、厚さ寸法が5~100mmである。なおブロック塀に用いられるいわゆるコンクリートブロック状に成形して用いてもよい。次に本発明の実施形態について図面を参照し、実施例に基づいて説明する。実施例1白セメントとして太平洋セメント株式会社製ホワイトセメント、遮熱顔料としてアサヒ化成工業株式会社製遮熱顔料Black6350、骨材として珪砂及び水を図1に示す配合割合で混練し、振動プレス成形後、養生して試験片を作成した。ランプ照射試験作成した試験片について、遮熱性舗装技術研究会が規定する遮熱性舗装室内照射試験法に準拠して、東芝ライテック株式会社製ビームランプBRF110V/150Wを所定の時間照射し、その時の表面温度を測定した。なお基準試験片として、アスファルト道路から一部切り出したものを用い、この基準試験片に当該ランプ照射試験を実施して、表面温度が23度から60度となるまでの時間を照射時間Tとした。すなわち、実施例1の試験片の当初の表面温度を23度とし、これに前記ビームランプを照射し、照射時間T後における当該試験片の表面温度を測定し、その結果を図1の表面温度度の欄に示した。なお後記する比較例1の表面温度との差を温度上昇の抑制効果として図1の温度上昇の抑制効果の欄に示した。図1の温度上昇の抑制効果°Cの欄において、温度上昇の抑制効果は、負の値であれば、比較例1の表面温度に対して、表面温度が低く、温度上昇の抑制効果が認められ、正の値であれば、比較例1の表面温度に対して、表面温度が高く、温度上昇の抑制効果が認められないことを示している。反射率測定試験作成した試験片について、JISK5602塗膜の日射反射率の求め方に準じて、分解能1nmの島津製作所株式会社製自記分光光度計UV-3150を用いて、近赤外域波長:780~2500nmでの分光反射率を測定し、この測定値における、JISK5602の表1の基準太陽光の重価係数に記載された各波長における重価係数から、JISK5602の8日射反射率の求め方に記載された数式より日射反射率が算出され、算出された当該日射反射率を図1の日射反射率の欄に示した。なお、前記測定試験においては、標準白色板としてJISK5602に規定されたふっ素樹脂系標準白色板に換えて硫酸バリウムからなる白色板を用いた。各波長nmにおける反射率の測定結果は図2に示した。明度測定試験作成した試験片について、日本電色工業株式会社製測色試験器SE-2000を用いて、JISZ8722色の測定方法基づき、分光反射率係数を測定し、JISK8701に規定する三刺激値を求め、これからJISK7105に基づいてL値を算出し、その値を明度L値とし、その結果を図1の明度L値の欄に示した。視認性評価試験作成した試験片について、評価する人を5人定め、試験片を観察して見た目を平均し、眩しさを感じる場合を×、眩しさを感じない場合を○とし、その結果を図1の視認性の欄に示した。実施例2実施例1において、骨材として、石灰石を粉砕してなる白骨材とした以外は同様の配合としたものを混練し、振動プレス成形後、養生して試験片を作成し実施例2とした。そして、実施例1と同様にランプ照射試験、反射率測定試験及び明度測定試験を実施しその結果を図1、図2に示す。比較例1骨材として珪砂、JISR5210に定める普通ポルトランドセメント、顔料として黒色系の一般顔料であるランクセス株式会社製バイロフェロックス黒330C及び水を図1に示す配合割合で混練し、振動プレス成形後、養生して試験片を作成し比較例1とした。そして実施例1と同様にランプ照射試験、反射率測定試験及び明度測定試験を実施しその結果を図1、図2に示す。比較例2骨材として珪砂、普通ポルトランドセメント、遮熱顔料としてアサヒ化成工業株式会社製遮熱顔料Black6350及び水を図1に示す配合割合で混練し、振動プレス成形後、養生して試験片を作成し比較例2とした。そして実施例1と同様にランプ照射試験、反射率測定試験及び明度測定試験を実施しその結果を図1、図2に示す。比較例3骨材として珪砂、白セメント、顔料としてランクセス株式会社製バイロフェロックス黒330C及び水を図1に示す配合割合で混練し、振動プレス成形後、養生したものを比較例3とした。そして実施例1と同様にランプ照射試験、反射率測定試験及び明度測定試験を実施しその結果を図1、図2に示す。なお本実施例、比較例で用いた顔料の明度は、前記の明度測定試験に従って測定した結果、遮熱顔料Black6350の明度は27.55であり、一般顔料330Cの明度は17.18であった。図1に示すように、比較例1に対して、一般顔料の代わりに遮熱顔料を配合した比較例2では、日射反射率が若干高くなり、それによって表面温度の低下が見られるものの、その低下効果は低く、-1.4度であるのに対して、普通ポルトランドセメントセメントの代わりに白セメントを配合し、そして遮熱顔料を使用した実施例1では、日射反射率が40以上であって極めて高くなり、それによって-10.3度と非常に大きな表面温度の低下効果が認められた。また比較例1に対して、普通ポルトランドセメントの代わりに白セメントを配合した比較例3では、日射反射率が僅か高くなるものの、表面温度の低下効果は認められなかった。この結果と実施例1の結果とを合わせて考察すると、白セメントを使用しても、顔料が遮熱顔料でない一般的な無機顔料を使用した比較例3においては、日射反射率が僅か高くなるものの、表面温度の低下効果は認められず、これに対して、白セメントと遮熱顔料との使用した実施例1においては、日射反射率が40以上であって極めて高くなり、非常に大きな表面温度の低下効果が認められた。かかる実施例及び比較例についての日射反射率は、図2に示すように顕著に表れている。すなわち、図2は、横軸に近赤外域における波長nm、縦軸に波長nmにおける分光反射率を示しており、図2に示すように、比較例1に対して、普通ポルトランドセメントを白セメントに変えた比較例3では、日射反射率が僅か高まるものの、大差は認められなかった。また比較例1に対して、一般顔料に換えて遮熱顔料を添加した比較例2では、近赤外領域において、短波長側から長波長側に向かって日射反射率が徐々に高くなる結果であった。これに対して、実施例1,実施例2では、近赤外領域全域にわたって高い日射反射率を示した。この測定結果からも、白セメントと遮熱顔料との組合せにより、近赤外領域の日射反射率が高くなり、これが表面温度の低下に大きく寄与することが示唆される。また実施例1と実施例2を比較すると、骨材として珪砂の代わりに白骨材を用いると、日射反射率がさらに高くなり、温度抑制効果が更に向上することが分かった。以上の測定結果を総合すると、白セメントと遮熱顔料とを使用することにより、非常に大きな表面温度の低下効果が認められ、その場合の日射反射率は40以上であること、これに対して、遮熱顔料を使用しても白セメントを使用せずに、普通ポルトランドセメントを使用した場合は、また白セメントを使用しても、遮熱顔料を使用しない場合は、大きな表面温度の低下効果は認められず、そしてその場合の日射反射率は30未満であること等が示された。したがって、白セメントと遮熱顔料とを使用して、日射反射率を40以上とすれば、非常に大きな表面温度の低下効果が認められること、加えて明度L値を実施例1~2に見られるように、30~60の範囲とすれば、灰色又は黒っぽい暗色となり、眩しさや白色の区画線との区別に問題が生じないことが分かる。"